ЗАПОЛНЕНИЕ ПУСТОТ СТРОИТЕЛЬНОГО КИРПИЧА ПОРИСТЫМ МАТЕРИАЛОМ

1. Строительный кирпич (1) с ячеистой структурой, включающий пористый материал (2), содержащий от 25% масс. до 75% масс. диоксида кремния, от 75% масс. до 25% масс. гидроксида кальция и от 0 до 5% масс. оксида магния, и имеющий микроструктуру, составленную из гранул и/или кристаллов игольчатой формы (3) с образованием пор со средним диаметром D50, находящимся в интервале от 0,1 до 10 мкм, и таким образом, что указанный пористый материал имеет пористость, находящуюся в интервале от 60 до 95%.
2. Строительный кирпич по п. 1, отличающийся тем, что пористый материал имеет микроструктуру, составленную из гранул и/или микрокристаллов игольчатой формы и, возможно, элементарных зерен с образованием пор со средним диаметром D50, находящимся в интервале от 0,1 до 1 мкм.
2
2
3. Строительный кирпич по одному из пп. 1 или 2, отличающийся тем, что пористый материал имеет механическую прочность, находящуюся в интервале от 5 до 40 кг/см, предпочтительно, от 10 до 30 кг/см и теплопроводность, находящуюся в интервале от 50 до 150 мВт/°К·м, предпочтительно, меньше 100 мВт/°К·м.
4. Строительный кирпич по одному из пп . 1 или 2, отличающийся тем, что пористый материал содержит по меньшей мере 70% масс. кристаллической(их) фазы(з).
5. Строительный кирпич по п. 4, отличающийся тем, что кристаллическая фаза дополнительно содержит одну или несколько кремниево-известковых фаз, составляющих от 0 до 50% масс. пористого материала.
4
3
10
2
3
3
8
2
6
4
14
2
6. Строительный кирпич по п. 5, отличающийся тем, что кремниево-кальциевые фазы выбраны из ксонотлита, фошагита, тоберморита 11А, тоберморита 9А, риверсидеита 9А, трабзонита [CaSiO, 2HO], розенханита [CaSiO(ОН)], килалаита [CaSiO, НО] и гиролита.
7. Строительный кирпич по одному из пп. 1 или 2, отличающийся тем, что пористый материал может содержать углеродные и/или стеклянные и/или целлюлозные волокна или любые другие волокнистые наполнители.
8. Строительный кирпич по одному из пп. 1 или 2, отличающийся тем, что указанный кирпич включает:
- ячеистую структуру из глины или цемента; и
- указанный пористый материал, содержащийся в по меньшей мере части ячеек ячеистой структуры.
9. Способ изготовления строительного кирпича по одному из пп. 1-8, включающий следующие последовательные стадии:
a) нейтрализации открытой пористости ячеистой структуры ячеистого кирпича;
2
2
b) получения смеси, содержащей диоксид кремния, негашеную известь и воду, таким образом, что массовое отношение вода/(СаО+SiO) находится в интервале от 2 до 60 и массовое отношение CaO/SiO находится в интервале от 0,8 до 1,2;
c) придания непроницаемости внутренней поверхности ячеистого кирпича, полученного в результате стадии а);
d) заполнения ячеек кирпича указанной смесью, полученной на стадии b);
5
5
e) гидротермического синтеза кирпича нагреванием при температуре, находящейся в интервале от 80°С до 200°С, и при давлении насыщенного водяного пара, находящегося в интервале от 1·10 Па до 25·10 Па, в течение времени, составляющего от 1 часа до 40 часов, с получением керамической массы, и
f) сушки кирпича при температуре, находящейся в интервале от 100 до 450°С в течение времени от 1 до 30 часов.
2
2
10. Способ по п. 9, отличающийся тем, что на стадии b) смесь содержит добавку, способствующую образованию зародышей, и получена таким образом, что массовое отношение (CaO+SiO + добавка, способствующая образованию зародышей)/вода находится в интервале от 15 до 30%, и массовое отношение (СаО + добавка, способствующая образованию зародышей)/SiO находится в интервале от 0,8 до 1,2.
11. Способ по п. 10, отличающийся тем, что добавка, способствующая образованию зародышей, выбрана из оксида магния и коллоидного диоксида кремния.
12. Способ изготовления по одному из пп. 9-11, отличающийся тем, что указанный способ включает между стадией b) и стадией d) стадию b1) хранения смеси, полученной на стадии b).
13. Способ по п. 12, отличающийся тем, что в течение всей продолжительности стадии b1) смесь перемешивают.
14. Способ по п. 9, отличающийся тем, что указанный способ включает после стадии f) стадию g) придания непроницаемости поверхностям кирпича, на которой пористый материал обрабатывают добавлением органического материала, кремнийорганического соединения или органического соединения.
15. Блок, включающий один или несколько строительных кирпичей (1) по одному из пп. 1-8.